(57)【特許請求の範囲】
【請求項１】
線形状または島形状のパターンに加工された軟磁性層が表面部分に埋め込まれた非磁性基板からなる磁気転写マスターディスクを、磁気記録媒体の表面に密着または近接させた状態で、外部から磁場を印加することによって、軟磁性の前記パターンに書き込まれている情報を前記磁気記録媒体の上の記録層とそれより保磁力が大きい下の記録層の２層からなる磁気記録層に磁気的に転写する磁気転写方法であって、
前記磁気記録媒体に水平方向の磁界を印加して該磁気記録媒体の初期化を行う初期化工程と、
該初期化工程を実行した後、前記磁気転写マスターディスクを前記磁気記録媒体に重ねた状態で当該磁気転写マスターディスクと当該磁気記録媒体の双方に前記初期化工程の印加磁界と反対方向の水平磁界を印加する第１の転写工程と、
前記第１の転写工程を実行した後、前記磁気転写マスターディスクを前記磁気記録媒体に重ねた状態で当該磁気転写マスターディスクと磁気記録媒体の双方に前記初期化工程の印加磁界と同方向の水平磁界を印加する第２の転写工程とを有し、
前記第１の転写工程において、下の記録層の保磁力及び上の記録層の保磁力より大きな印可磁界が印可され、下の記録層のみに対して情報が転写され、
前記第２の転写工程において、下の記録層の保磁力より小さく、上の記録層の保磁力より大きな印可磁界が印可され、上の記録層のみに対して情報が転写される
ことを特徴とする記録層を２層備えた磁気記録媒体への磁気転写方法。
【請求項２】
前記磁気転写マスターディスクとして、前記第１の転写工程では第１の磁気転写マスターディスクを用い、前記第２の転写工程では第２の磁気転写マスターディスクを前記第１の磁気転写マスターディスクと交換して用いることを特徴とする請求項１に記載の記録層を２層備えた磁気記録媒体への磁気転写方法。
【請求項３】
前記磁気記録媒体の上の記録層の保磁力をＨc1、下の記録層の保磁力をＨc2とし、前記第１の転写工程の印加磁界をＨex2とし、前記第２の転写工程の印加磁界をＨex1として、Ｈc1<<Ｈc2，Ｈex1<<Ｈex2，Ｈc1<<Ｈex2，かつＨex1<<Ｈc2とすることを特徴とする請求項１または２に記載の記録層を２層備えた磁気記録媒体への磁気転写方法。
【請求項４】
前記第１の磁気転写マスターディスクと前記第２の磁気転写マスターディスクのパターンを異ならせることで、前記上の記録層をデータ層、前記下の記録層を該上の記録層へのデータの書込み時にも消えないサーボ信号層とすることを特徴とする請求項１から３のいずれかに記載の記録層を２層備えた磁気記録媒体への磁気転写方法。
【発明の詳細な説明】
【０００１】
【発明の属する技術分野】
本発明は、現在コンピュータの外部記憶装置として主流となっている磁性膜を記録材料として用いるハードディスクドライブ（以下、ＨＤＤと略記）等において、磁気記録媒体表面に書き込まれているデータ書込み／読み出しヘッドの位置決め用サーボ情報を磁気的な転写技術を用いて書き込む技術に関し、特に記録層を２層備えた磁気記録媒体への磁気転写方法および磁気記録媒体に関する。
【０００２】
【従来の技術】
線形状または島形状の軟磁性パターンが表面部分に埋め込まれている磁気転写マスターディスクを磁気記録媒体（ＨＤＤの磁気記録ディスク）上に密着または近接させた状態で外部から磁場を印加することによって、軟磁性パターンに書き込まれているデータ書込み／読み出しヘッドの位置決め用サーボ情報を磁気記録媒体表面の磁気記録層に磁気的に転写を行う、新しいサーボ・ライト技術が最近話題を呼んでいる。この転写技術は、ＨＤＤのヘッドを制御するために必要な位置情報（サーボパターン）をハードディスクに効率的に格段に短時間に書き込むことができるため、ＨＤＤの製造コストを大きく引き下げる可能性が高く、またＨＤＤの高密度化や新たな付加価値の創造にもつながると期待されている。
【０００３】
図７はこのような転写技術の従来の工程を示す。図７の（ａ）に示すように、磁気記録媒体（磁気記録ディスク）１は初めに、その表面上に永久磁石４を一定の間隔を保持して円周方向に移動させることで、媒体１の保磁力Ｈcよりも十分に大きな外部磁界Ｈexを印加され（初期磁化工程）、同図の右向き（周方向）６に一様に磁化される。なお、５は永久磁石４と共にリング型ヘッドを構成する軟磁性材料からなるヨークである。
【０００４】
次に、図７の（ｂ）に示すように、初期磁化工程を経た媒体１の上に磁気転写用のマスターディスク３を配置して位置合せする。このマスターディスク３の表面には埋め込み磁性膜３ａ（Ｃｏ系軟磁性膜）が基板表面部３ｂに取り囲まれて離散的に埋め込まれている。このように、マスターディスク３を媒体１の表面に重ね合わせた状態で、マスターディスク３の上を磁気転写用の永久磁石４を移動させ、初期磁化工程で印加される外部磁界とは反対方向７の外部磁界Ｈexを印加することによって、磁気転写が完了する。
【０００５】
さらに詳述すると、上記転写工程において、永久磁石４を移動させると、永久磁石４からの漏れ磁界（磁気転写書込み磁界の向きで、初期化磁界とは反対方向）は、基板表面部３ｂの部分では透過して媒体１の表面の磁性層に達し、初期磁化を反転させて高保磁力の記録磁化とさせるが、埋め込み磁性膜３ａの部分では磁気抵抗の小さい磁気経路となるように沿面方向に通過して媒体１の磁性層に達し難いのでそのまま初期磁化が残り、埋め込み磁性膜３ａのパターンの陰パターンが媒体１に磁気転写される。この磁気転写技術は、マスターディスク３の埋め込み磁性膜３ａ自身の漏れ磁界により媒体１を磁化するものではなく、埋め込み磁性膜３ａが永久磁石４からの漏れ磁界を遮断するための磁気転写マスクとして機能しており、永久磁石４からの漏れ磁界が基板表面部３ｂを介して媒体１に対して選択的に磁化するようになっている（特開２００１−３４９３９号公報参照）。
【０００６】
以下では、転写工程で磁気転写を行う外部磁界Ｈexの大きさと、媒体１の保磁力Ｈcの関係を説明する。
上述のようにマスターディスク３の表面には微細な軟磁性パターンが埋め込まれている。図８の（ａ）は、この軟磁性パターン３ａの周辺の磁界分布を拡大して示した断面図である。図８の（ｂ）のグラフは、媒体１上での磁束の水平成分の分布を表している。
【０００７】
図８の（ａ）に示すように、軟磁性パターン３ａの存在する場所では、磁束は透磁率の高い軟磁性パターン３ａに集められ、軟磁性パターンの存在しない部分３ｂでは、一旦軟磁性パターン３ａに収束された磁束が軟磁性パターン３ａから空間に広がる。したがって、軟磁性パターン３ａの中央部分の直下の磁界Ｈaは、磁束がパターンに集められるため小さく、軟磁性パターンの両端の磁界Ｈbは、収束した磁束が媒体１に印加されるため最大となる。またある軟磁性パターン３ａと隣接の軟磁性パターン３ａの中央での磁界Ｈgは、一旦集められた磁束が十分に広がってしまうため、両端の磁界Ｈbよりも小さくなる。
【０００８】
図８の（ｂ）のグラフは、上記磁界Ｈa，Ｈb，およびＨgを外部磁界Ｈexに対してプロットしたものである。軟磁性パターン３ａがあるために，外部磁界Ｈexを増加させていった場合、磁界Ｈb，Ｈgは、常に外部磁界Ｈexよりも大きな値を保ちながら増加する。したがって、磁界Ｈb，Ｈgのラインはグラフ上で傾きが１の破線のラインよりも常に上に位置する。一方、磁界Ｈaは軟磁性パターン３ａがあるために常に外部磁界Ｈexよりも小さくなり、グラフ上で傾きが１の破線よりも常に下に位置することになる。ここで、図中の磁界Ｈtは、軟磁性パターン３ａを磁気的に飽和させる磁界強度を示している。したがって、磁界Ｈt 以上の外部磁界Ｈｅｘの増加に対して、軟磁性パターン３ａ直下の媒体１に印加される磁界Ｈaは急激に増加する。
【０００９】
よって、保磁力Ｈcの磁気媒体１に転写を行う場合には、Ｈb>>Ｈc，Ｈg>>Ｈc，かつＨa<<Ｈcの条件を成り立たせる外部磁界Ｈexを、マスターディスク３と媒体１に印加することによって磁気転写が行われる。
【００１０】
【発明が解決しようとする課題】
上述した従来の転写技術は、記録層を１層のみ備えた磁気記録媒体への磁気転写方法について説明したものである。
しかしながら、従来技術で述べた上記のような方法を用いたのでは、記録層を２層備えた磁気記録媒体の各層に、それぞれ独立にマスターディスクの軟磁性パターンを転写することはできない。
【００１１】
本発明は、上述の点に鑑みてなされたもので、その目的とするところは、記録層を２層備えた磁気記録媒体の各記録層に独立に異なる磁気信号を転写することを実現した磁気転写方法および磁気記録媒体を提供することにある。
【００１２】
【課題を解決するための手段】
上記目的を達成するため、本発明は、線形状または島形状のパターンに加工された軟磁性層が表面部分に埋め込まれた非磁性基板からなる磁気転写マスターディスクを、磁気記録媒体の表面に密着または近接させた状態で、外部から磁場を印加することによって、軟磁性の前記パターンに書き込まれている情報を前記磁気記録媒体の磁気記録層に磁気的に転写する磁気転写方法であって、磁気記録層を２層備えた磁気記録媒体に水平方向の磁界を印加して該磁気記録媒体の初期化を行う初期化工程と、該初期化工程を実行した後、前記磁気転写マスターディスクを前記磁気記録媒体に重ねた状態で当該磁気転写マスターディスクと当該磁気記録媒体の双方に前記初期化工程の印加磁界と反対方向の水平磁界を印加する第１の転写工程とを有することを特徴とする。
【００１３】
ここで、前記第１の転写工程を実行した後、前記磁気転写マスターディスクを前記磁気記録媒体に重ねた状態で当該磁気転写マスターディスクと磁気記録媒体の双方に前記初期化工程の印加磁界と同方向の水平磁界を印加する第２の転写工程とを有することが好ましい。
さらに、前記磁気転写マスターディスクとして、前記第１の転写工程では第１の磁気転写マスターディスクを用い、前記第２の転写工程では第２の磁気転写マスターディスクを前記第１の磁気転写マスターディスクと交換して用いることが好ましい。
【００１４】
また、前記第１の転写工程の印加磁界と前記第２の転写工程の印加磁界の大きさが互いに異なることが好ましく、前記磁気記録媒体の２層の記録層の保磁力が互いに異なることが好ましい。
さらに、前記磁気記録媒体の上の記録層の保磁力をＨc1、下の記録層の保磁力をＨc2とし、前記第１の転写工程の印加磁界をＨex2とし、前記第２の転写工程の印加磁界をＨex1として、Ｈc1<<Ｈc2，Ｈex1<<Ｈex2，Ｈc1<<Ｈex2，かつＨex1<<Ｈc2とすることが好ましい。
【００１５】
また、前記第１の磁気転写マスターディスクと前記第２の磁気転写マスターディスクのパターンを異ならせることで、前記上の記録層をデータ層、前記下の記録層を該上の記録層へのデータの書込み時にも消えないサーボ信号層とすることができる。
しかして、上記磁気転写方法により情報が磁気的に転写された磁気記録媒体において、前記２層の記録層の間に少なくとも１層以上の非磁性材料から構成される分離層が存在することが好ましい。
【００１６】
【発明の実施の形態】
以下、図面を参照して、本発明実施の形態を詳細に説明する。
まず、図１のグラフを参照して、大きさの異なる保磁力Ｈc1およびＨc2の磁気記録媒体に対して、異なる大きさの外部磁界Ｈex1およびＨex2を印加した場合にどのような転写が行われるかを説明する。
【００１７】
ここで、Ｈc1<<Ｈc2，Ｈex1<<Ｈex2，Ｈc1<<Ｈex2，かつＨex1<<Ｈc2が成り立っているものとし、Ｈc1，Ｈc2，Ｈex1，およびＨex2の転写マップ上の位置は図１のとおりとする。
（１）Ｈc1の媒体へＨex1で転写する場合：
転写前には初期化工程によって、媒体は一方向に磁気飽和するまで磁化されている。図１の（Ａ）に示すとおり、Ｈex1をマスターディスクと媒体に印加した場合に発生される記録磁界Ｈa，Ｈb，およびＨgとＨc1の関係は、Ｈb>>Ｈc1，Ｈg>>Ｈc1，かつＨa<<Ｈc1が成り立っているために良好な転写が可能である。
【００１８】
なお、図８で説明したと同様に、Ｈaは軟磁性パターン３ａの中央部分直下の記録磁界，Ｈbは軟磁性パターン３ａの両端の記録磁界，およびＨgは軟磁性パターン３ａ間の記録磁界である。
（２）Ｈc2の媒体へＨex2で転写する場合：
この場合も、図１の（Ｂ）に示すとおり、Ｈex2をマスターディスクと媒体に印加した場合に発生される記録磁界Ｈa，Ｈb，およびＨgとＨc2の関係は、Ｈb>>Ｈc2，Ｈg>>Ｈc2，かつＨa<<Ｈc2が成り立っているために良好な転写が可能である。
【００１９】
（３）Ｈc1の媒体へＨex2で転写する場合：
この場合は、図１の（Ｈ）に示すとおり、Ｈex2をマスターディスクと媒体に印加した場合に発生される記録磁界Ｈa，Ｈb，およびＨgとＨc1の関係は、Ｈb>>Ｈc１，Ｈg>>Ｈc１，かつＨa>>Ｈc１である。したがって、初期化工程で磁化された軟磁性パターン３ａの下の媒体の磁化も転写によって反転されてしまう。このように保磁力Ｈcに比べて十分に大きな外部磁界Ｈexをマスターディスク３に印加した場合には、マスターディスク３を媒体１の表面に重ねていても外部磁界によって初期磁化方向と反対方向に一様に磁化されてしまい、転写信号を書き込むことはできない。
【００２０】
（４）Ｈc2の媒体へＨex1で転写する場合：
この場合は、図１の（Ｇ）に示すとおり、Ｈex1をマスターディスクと媒体に印加した場合に発生される記録磁界Ｈa，Ｈb，およびＨgとＨc2の関係は、Ｈb<<Ｈc2，Ｈg<<Ｈc2，かつＨa<<Ｈc2である。したがって、初期化工程で磁化された媒体の磁化は、パターン３ａのある部分の下でもパターンの存在しない部分の下でも転写によって反転されず、初期磁化は一様に保持された状態で残り転写信号を書き込むことはできない。
【００２１】
一方、上述した保磁力Ｈc1およびＨc2と外部磁界Ｈex1およびＨex2の４つの組み合わせを後述のようにうまく利用すると、記録層を２層備えた記録媒体の各層に、それぞれ独立にマスターディスクの軟磁性パターンを転写することが可能となる。以下、図２を参照して、その原理を説明する。なお、以下で用いる磁気記録媒体１の保磁力Ｈc1およびＨc2、外部磁界Ｈex1およびＨex2の大小関係は上述した関係と同じとする。
【００２２】
図２の（ａ）は初期磁化の工程を示す。簡略化した媒体構造を示しているが、磁気記録媒体１を構成する上の記録層１ａの保磁力をＨc1、下の記録層１ｂの保磁力をＨc2とする。この初期化工程では、媒体１の保磁力Ｈc1およびＨc2よりも十分に大きな外部磁界Ｈex2を印加することによって、記録層１ａ，１ｂ共に初期磁化を行う。
【００２３】
次に、図２の（ｂ）に示す第１の転写工程において、マスターディスク３を磁気記録媒体１上に重ね、外部磁界Ｈex2（初期磁化と反対方向の磁界）を印加する。この時、保磁力Ｈc1の記録層１ａは、上記「（３）Ｈc1の媒体へＨex2で転写する場合」で述べたように、外部磁界Ｈex2によって初期磁化と反対方向に一様に磁化される。一方、保磁力Ｈc2の記録層１ｂは、上記「（２）Ｈc2の媒体へＨex2で転写する場合」で述べたように、外部磁界Ｈex2によって良好な転写が行われる。
【００２４】
更にこの後、図２の（ｃ）に示す第２の転写工程において、好ましくは別のマスターディスク２を磁気記録媒体１上に重ね、外部磁界Ｈex1（初期磁化と同じ方向の磁界）を印加する。この時、保磁力Ｈc1の記録層１ａは上記「（１）Ｈc1の媒体へＨex1で転写する場合」で述べたように、外部磁界Ｈex1によって良好な転写が行われる。一方、保磁力Ｈc2の記録層１ｂは、上記「（４）Ｈc2の媒体へＨex1で転写する場合」で述べたように、外部磁界Ｈex1によって書込みは行われず、第２の転写工程前の磁化が保持される。
【００２５】
以上の転写方法をまとめると次のようになる。
▲１▼  ２つの記録層を備えた磁気記録媒体で、上の記録層の保磁力Ｈc1、下の記録層の保磁力Ｈc2とする。
▲２▼  互いの保磁力の間にＨc1<<Ｈc2の関係があるものとする。
▲３▼  第１の転写工程で外部磁界Ｈex2を印加する。この時、記録磁界Ｈa，Ｈb，Ｈgおよび保磁力Ｈc1，Ｈc2の間には、Ｈb>>Ｈc2，Ｈg>>Ｈc2，かつＨa<<Ｈc2およびＨb>>Ｈc1，Ｈg>>Ｈc1，かつＨa>>Ｈc1が成り立っている。したがって、下の記録層１ｂにのみ良好な転写がされ、上の記録層１ａには転写が行われず、替わりに上の記録層１ａは初期磁化と反対に一様に磁化される。
▲４▼  第２の転写工程で外部磁界Ｈex1を印加する。この時、記録磁界Ｈa，Ｈb，Ｈgおよび保磁力Ｈc1，Ｈc2の間には、Ｈb<<Ｈc2，Ｈg<<Ｈc2，かつＨa<<Ｈc2およびＨb>>Ｈc1，Ｈg>>Ｈc1，かつＨa<<Ｈc1が成り立っている。したがって、今度は上の記録層１ａにのみ良好な転写がされ、下の記録層１ｂは影響を受けずに磁化パターンは保持される。
【００２６】
この様にして、記録層を２層備えた記録媒体の各層に、それぞれ独立にマスターディスクの軟磁性パターンを転写することが実現される。
【００２７】
【実施例】
更に、図面を参照して、本発明の実施の具体例を詳述する。
（第１の実施例）
図３は、本発明の第１の実施例の工程を示す。この実施例では、２つの記録層を備えた磁気記録媒体１の上の記録層１ａの保磁力Ｈc1を３０００（Ｏｅ）、下の記録層１ｂの保磁力Ｈc2を６０００（Ｏｅ）とする。この実施例は、転写工程によって記録層１ｂのみに磁気転写を行うことを目的としている。図３の（ａ）の初期化工程において、磁気記録媒体１は最初に７０００（Ｏｅ）程度の外部転写磁界で記録層１ａ，１ｂ共に初期磁化される。
【００２８】
その後、図３の（ｂ）の転写工程において、初期磁化と反対方向の外部磁界Ｈex６０００（Ｏｅ）で転写を行う。この転写によって、記録層１ａは一様に磁化転写し、記録層１ｂのみにマスターディスク３の軟磁性パターン３ａの転写が行われる。用いたマスターディスク上３の軟磁性パターン３ａの線幅は０．５μｍ〜３μｍ、軟磁性層の厚さは５００ｎｍである。また、マスターディスク基板は単結晶シリコン基板であり、軟磁性パターンの材料は純コバルトである。
【００２９】
（第２の実施例）
図４は、本発明の第２の実施例の工程を示す。第２の実施例においても、２つの記録層を備えた磁気媒体の記録層１ａの保磁力Ｈc1を３０００（Ｏｅ）、記録層１ｂの保磁力Ｈc2を６０００（Ｏｅ）とする。この実施例は、第１の転写工程によって記録層１ｂに、第２の転写工程によって記録層１ａに、それぞれ独立に磁気転写を行うものである。
【００３０】
図４の（ａ）の初期化工程において、磁気記録媒体１は最初に７０００（Ｏｅ）程度の外部転写磁界で両記録層１ａ，１ｂ共に初期磁化される。
その後、図４の（ｂ）の第１の転写工程において、初期磁化と反対方向の外部磁界６０００（Ｏｅ）で転写を行う。この転写によって、記録層１ａは一様に磁化転写し、記録層１ｂのみにマスターディスク３の軟磁性パターン３ａの転写が行われる。
【００３１】
次に、図４の（ｃ）の第２の転写工程において、初期磁化と同じ方向の外部磁界３０００（Ｏｅ）で転写を行う。この転写によって、記録層１ｂは磁化の変化を受けず、記録層１ａのみにマスターディスク３の軟磁性パターン３ａの転写が行われる。第２の実施例では、第１および第２の転写工程で使用するマスターディスクが同じものである場合に対応する。
【００３２】
（第３の実施例）
図５は、本発明の第３の実施例の工程を示す。第３の実施例は、第１の転写工程と第２の転写工程で用いるマスターディスクのパターンが異なる場合に対応する。
第３の実施例においても、２つの記録層を備えた磁気媒体の記録層１ａの保磁力Ｈc1を３０００（Ｏｅ）、記録層１ｂの保磁力Ｈc2を６０００（Ｏｅ）とする。
【００３３】
図５の（ａ）の初期化工程において、磁気記録媒体１は最初に７０００（Ｏｅ）程度の外部転写磁界で量記録層１ａ，１ｂ共に初期磁化される。
その後、図５の（ｂ）の第１の転写工程において、初期磁化と反対方向の外部磁界６０００（Ｏｅ）で転写を行う。この転写によって、記録層１ａは一様に磁化転写し、記録層１ｂのみにマスターディスク２の軟磁性パターン２ａの転写が行われる。
【００３４】
次に、図５の（ｃ）の第２の転写工程において、第１の転写工程のマスターディスク２と交換してマスターディスク３を用い、初期磁化と同じ方向の外部磁界３０００（Ｏｅ）で転写を行う。この転写によって、記録層１ｂは磁化の変化を受けず、記録層１ａのみにマスターディスク３の軟磁性パターン３ａの転写が行われる。
【００３５】
このように、第１の転写工程と第２の転写工程で用いるマスターディスクのパターンを異ならせることによって、例えば磁気記録媒体１の上層１ａをデータ層とし、下層１ｂは上層へのデータの書込み時にも消えないサーボ信号層とすることができる。
（第４の実施例）
図６は本発明の第２の発明に相当する２つの記録層を備えた磁気記録媒体の断面構造の実施例を示す。図６に示すように、まずアルミまたはガラスからなる媒体基板９上に、記録層の磁気容易軸方向を制御する目的で、非磁性の第１の下地層１０をスパッタリング法によって１０ｎｍ成膜する。下地層１０の材料としてはＣｏＣｒ，ＣｏＷ，ＣｏＴｉなどの合金が用いられる。
【００３６】
この下地層１０の上に例えば金属Ｃｏを主体とし、Ｐｔ，Ｃｒ，Ｔａ，Ｂなどを数％から十数％添加した金属磁性膜（例えば、ＣｏＣｒＰｔＴａやＣｏＣｒＰｔＢなどの合金材料からなる磁性膜）を下の記録層１１（図２から図５の下の記録層１ｂに相当）として成膜する。
次に、ＣｏＣｒ，ＣｏＷ，ＣｏＴｉなどのＣｏを主体とした非磁性の分離層１２、さらに同じくＣｏＣｒ，ＣｏＷ，ＣｏＴｉなどのＣｏを主体とした非磁性の第２の下地層１３の成膜を行う。ここで、下地層１３と分離層１２はＣｏを主体とする合金材料であるが、組成や材料の組み合わせが異なる。
【００３７】
下地層１３の上には上の記録層１４（図２から図５の上の記録層１ａに相当）が成膜される。記録層１４は、やはり記録層１１と同じ金属Ｃｏを主体とし、Ｐｔ，Ｃｒ，Ｔａ，Ｂなどを添加した合金であるが、記録層１１よりも保磁力を低くする目的で、添加金属の組成が異なっている。
最後に、記録層１４上に腐食から、または、記録の書込み／読出しヘッドとの摩擦による劣化から磁性膜を保護する目的でカーボン膜（カーボン保護層）１５を成膜する。
【００３８】
【発明の効果】
以上説明したように、本発明によれば、記録層を２層備えた磁気記録媒体の各記録層に独立に異なる磁気信号を転写することができるので、例えば、磁気記録媒体の上層をデータ層とし、下層は上層へのデータの書込み時にも消えないサーボ信号層とするなど、磁気プリント技術の応用範囲を広げることができる。
【図面の簡単な説明】
【図１】本発明の実施形態を説明する図であって、大きさの異なる保磁力Ｈc1およびＨc2の磁気記録媒体に対して、異なる大きさの外部磁界Ｈex1およびＨex2を印加した場合にどのような転写が行われるかを説明するグラフである。
【図２】本発明の実施形態を説明する図であって、保磁力Ｈc1およびＨc2と外部磁界Ｈex1およびＨex2の４つの組み合わせを利用すると、記録層を２層備えた記録媒体の各層に、それぞれ独立にマスターディスクの軟磁性パターンを転写することが可能となる原理を説明する工程図である。
【図３】本発明の第１の実施例の工程図である。
【図４】本発明の第２の実施例の工程図である。
【図５】本発明の第３の実施例の工程図である。
【図６】本発明の第４の実施例として２つの記録層を備えた磁気記録媒体の断面構造の実施例を示す断面図である。
【図７】従来技術を説明する工程図である。
【図８】従来技術を説明する図であって、（ａ）は軟磁性パターンの周辺の磁界分布を拡大して示した断面図であり、（ｂ）は磁気記録媒体上での磁束の水平成分の分布を表すグラフである。
【符号の説明】
１  磁気記録媒体
１ａ  上の記録層
１ｂ  下の記録層
２  マスターディスク
３  マスターディスク
４  リング型ヘッドを構成する永久磁石
５  リング型ヘッドを構成する軟磁性材料からなるヨーク
６  初期化工程の外部磁界の向き
７  転写工程の外部磁界の向き
８  第２の転写工程の外部磁界の向き
９  媒体基板
１０  第１の下地層
１１  下の記録層
１２  分離層
１３  第２の下地層
１４  上の記録層
１５  カーボン保護層
【図１】
0003960163.tif 000002
【図２】
0003960163.tif 000003
【図３】
0003960163.tif 000004
【図４】
0003960163.tif 000005
【図５】
0003960163.tif 000006
【図６】
0003960163.tif 000007
【図７】
0003960163.tif 000008
【図８】
0003960163.tif 000009